特にオフセット印刷機である印刷機のブランケットシリンダのブランケットのアンダーブランケットであって、多層構造からなり、同多層構造が、少なくとも1つのポリウレタンベース材料を含む第1層と、同第1層を形成する前記ポリウレタンベース材料とは異なる少なくとも1つのポリウレタンベース材料を含む第2層とを少なくとも含み、前記第1層のポリウレタンベース材料と前記第2層のポリウレタンベース材料との間の固有の化学的適合性又は物理的適合性を利用して前記第2層が前記第1層に対して直接的に接合されることを特徴とするアンダーブランケット。前記第1層及び第2層が互いに異なる弾性引張係数を有することを特徴とする請求項1に記載の特にオフセット印刷機である印刷機のブランケットシリンダのブランケットのアンダーブランケット。前記ポリウレタンベース材料が押出成形された熱可塑性ポリウレタンであることを特徴とする請求項1又は2に記載の特にオフセット印刷機である印刷機のブランケットシリンダのブランケットのアンダーブランケット。前記第1層及び第2層の少なくともいずれかが、使用目的に適した機械的特性を得るために添加される有機充填剤及び無機充填剤の少なくともいずれかを含むことを特徴とする請求項1乃至3のいずれか一項に記載の特にオフセット印刷機である印刷機のブランケットシリンダのブランケットのアンダーブランケット。全体的な厚さが0.1mm~2.0mmであることを特徴とする請求項1乃至4のいずれか一項に記載の特にオフセット印刷機である印刷機のブランケットシリンダのブランケットのアンダーブランケット。前記第1層及び第2層の少なくともいずれかのポリウレタンベース材料が芳香族ポリウレタンであることを特徴とする請求項1乃至5のいずれか一項に記載の特にオフセット印刷機である印刷機のブランケットシリンダのブランケットのアンダーブランケット。前記第1層及び第2層の少なくともいずれかのポリウレタンベース材料が脂肪族ポリウレタンであることを特徴とする請求項1乃至5のいずれか一項に記載の特にオフセット印刷機である印刷機のブランケットシリンダのブランケットのアンダーブランケット。前記第1層及び第2層のみからなることを特徴とする請求項1乃至7のいずれか一項に記載の特にオフセット印刷機である印刷機のブランケットシリンダのブランケットのアンダーブランケット。前記第1層及び第2層と、前記シリンダと接触するために前記第1層又は第2層の表面に施される接着層と、のみからなることを特徴とする請求項1乃至7のいずれか一項に記載の特にオフセット印刷機である印刷機のブランケットシリンダのブランケットのアンダーブランケット。ポリウレタンベース材料を含む連続する少なくとも3つの層を備え、同3つの層の自然の化学的適合性又は物理的適合性を利用して同3つの層が互いに接合されていることを特徴とする請求項1乃至7のいずれか一項に記載の特にオフセット印刷機である印刷機のブランケットシリンダのブランケットのアンダーブランケット。請求項1乃至10のいずれか一項に記載のアンダーブランケットを有するブランケットを備えることを特徴とする、特にオフセット印刷機である印刷機のブランケットシリンダ。請求項11に記載のブランケットシリンダを備えることを特徴とする、特にオフセット印刷機である印刷機。本発明の技術課題は、従来技術の技術的短所を克服し得る、特にオフセット印刷機である印刷機のブランケットシリンダのブランケットのアンダーブランケットを実現することである。上記技術課題に鑑み、本発明は、即時に所望する厚さにすることができ、ブランケットの交換を単純化し得る、特にオフセット印刷機である印刷機のブランケットシリンダのブランケットのアンダーブランケットを提供することを目的とする。本発明の別の目的は、印刷時に加えられる機械的応力、ブランケット及びプレートに用いられる洗浄材、及び印刷工程において用いられる湿し材に対する耐性を有することにより、その性能が劣化することなく長期の使用に耐える、特にオフセット印刷機である印刷機のブランケットシリンダのブランケットのアンダーブランケットを提供することである。本発明のさらに別の目的は、層間の境界面において剥離の発生する虞がなく、寸法安定性が高く、製造が容易である多層構造を備える特にオフセット印刷機である印刷機のブランケットシリンダのブランケットのアンダーブランケットを提供することである。上記目的を達成するために、本発明の一実施形態は特にオフセット印刷機である印刷機のブランケットシリンダのブランケットのアンダーブランケットに関する。このアンダーブランケットは、多層構造からなり、同多層構造が、少なくとも1つのポリウレタンベース材料を含む第1層と、同第1層を形成する前記ポリウレタンベース材料とは異なる少なくとも1つのポリウレタンベース材料を含む第2層とを少なくとも含み、前記第1層のポリウレタンベース材料と前記第2層のポリウレタンベース材料との間の固有の化学的適合性又は物理的適合性を利用して前記第2層が前記第1層に対して直接的に接合されることを特徴とする。好適には、前記第1層及び第2層が互いに異なる弾性引張係数を有する。好適な実施形態においては、前記第1層及び第2層の少なくともいずれかが、使用目的に適した機械的特性を得るために添加される有機充填剤及び無機充填剤の少なくともいずれかを含む。用途に応じて、膨張性ミクロスフェアや帯電防止剤等の、可変性質を有する添加剤を用いてもよい。本発明の好適な実施形態においては、アンダーブランケットの全体的な厚さが0.1mm~2.0mmである。アンダーブランケットの全体的な厚み寸法の許容誤差は、0.02mm以下であり、好適には、0.01mm以下である。本発明の好適な実施形態においては、第1層及び2層の少なくともいずれかのポリウレタンベース材料が芳香族ポリウレタンである。本発明の他の好適な実施形態においては、第1層及び2層の少なくともいずれかのポリウレタンベース材料が脂肪族ポリウレタンである。本発明の好適な一実施形態においては、アンダーブランケットが第1層及び第2層のみからなる。本発明の別の好適な実施形態においては、アンダーブランケットは、前記第1層及び第2層と、前記シリンダと接触するために前記第1層又は第2層の表面に施される接着層と、のみからなる。さらに別の実施形態においては、アンダーブランケットは、ポリウレタンベース材料を含む連続する少なくとも3つの層を備え、同3つの層の自然の化学的適合性又は物理的適合性を利用して同3つの層が互いに接合されている。アンダーブランケットは、複数の層を、押出成形法、カレンダー法、塗布法等の周知の製造方法により別々に形成して、その後、これらの層の化学的適合性又は物理的適合性を利用して層を互いに接合することにより形成してもよい。または、上記の製造方法を用いて、層を積み重ねるように連続的に複数の層を形成してもよい。または、周知の共押出成形法、または上記の製造方法の組み合わせにより、複数の層を同時に形成してもよい。アンダーブランケットの装着を容易にするために、アンダーブランケットは、シリンダに接触する面において、完全または部分的に接着性を有するように構成されていてもよい。2つの層のいずれかのポリウレタンベース材料が、IS0527-2/1A/1に準拠した試験法による弾性率が2130Mpa±20である参考特性を有する材料である場合に、最適な結果がもたらされることが確認されている。特に、ポリウレタンベース材料は押出成形された熱可塑性ポリウレタンである。アンダーブランケットの好適かつ非限定的な実施形態を以下に記載する。Lubrizol社によりESTALOC登録商標59003の製品名にて販売されているガラス繊維強化芳香族ポリエステルベースポリウレタンからなる、厚さ0.25mmの第1層を押出成形する。次に、Merquinsa社によりPEARLCOAT登録商標127Kの製品名にて販売されている芳香族ポリエステルベースポリウレタンからなる、厚さ0.40mmの第2層を押出成形するための基板として第1層が用いられる。Lubrizol社によりETE55DS3の製品名にて販売されている芳香族ポリエステルベースポリウレタンからなる、厚さ0.35mmの第1層を押出成形する。Lubrizol社によりESTANE登録商標54620の製品名にて販売されている芳香族ポリエステルベースポリウレタンからなる、厚さ0.7mmの第2層が、カレンダー法により第1層の上に直接的に施される。上記のLubizol社のETE55DS3からなる、厚さ0.09mmの第1層を押出成形する。次に、Lubrizol社によりESTANE登録商標54660の製品名にて販売されている芳香族ポリエステルベースポリウレタンからなる、厚さ0.038mmの第2層を塗布工程により第1層上に施す。最後に、シリンダへの接着及びその後の除去に適したアクリルベース接着剤を、カレンダー法により第1層の側面に厚さ0.032mmにて施す。上記のLubrizol社のETE55DS3からなる、厚さ0.35mmの第1層を押出成形する。次に、Lubrizol社によりESTANE登録商標54660の製品名にて販売されている芳香族ポリエステルベースポリウレタンからなる、厚さ0.65mmの第2層をカレンダー法により第1層に施す。最後に、上記のESTANE登録商標54660からなる、厚さ0.3mmの第3層を、ETE5DS3の第1層の第2側面上に押出成形する。これにより、全体的な厚みが1.3mmである多層アンダーブランケットが形成される。Lubrizol社のISOPLAST登録商標2530からなる、厚さ0.15mmの第1層を押出成形する。次に、Merquinsa社によりPEARLCOAT登録商標127Kの製品名にて販売されている芳香族ポリエステルベースポリウレタンからなる、厚さ0.85mmの第2層を押出成形するための基板として第1層の第1側面を用いる。最後に、ESTANE登録商標54660からなる、厚さ0.5mmの層をISOPLAST登録商標2530のフィルムの第2側面上に押出成形する。これにより、全体的な厚みが1.5mmである多層アンダーブランケットが形成される。ポリエステルベース層の数、厚さ、及び機械的特徴弾性引張係数を選択することにより、アンダーブランケットの全体的な機械的特性を非常に広範囲に変更することができる。これにより、特定の用途応じて機械的特性を適合することができるため、印刷品質を好適なものにすることが可能となっている。また、2つの層の間の境界面における理想的な化学的適合性又は物理的適合性によって、剥離耐性が非常に高くなっている。2つの層は、層を形成する材料中にポリウレタンをいずれも含む。前述の特にオフセット印刷機である印刷機のブランケットシリンダのブランケットのアンダーブランケットには多くの変更例が可能であり、このような変更例も本発明の範囲内である。さらに、詳細特徴については、他の技術的に同等の特徴と交換可能である。実施においては、すべての材料は、その寸法を含め、用途及び最新技術に応じて適宜変更することができる。